(57)【特許請求の範囲】
【請求項１】
シート状基板の少なくとも片面に１層以上の塗工層を設けた湿式電子写真用記録シートにおいて、該塗工層中に、ポリエチレンイミン、エチレングリコール、酢酸セルロース及びジエチレングリコールからなる群より選択され、１２〜２０の溶解度パラメーターを有する少なくとも１つの材料を、該塗工層固形分全体の０．５〜５０．０質量％の比率で含有することを特徴とする湿式電子写真用記録シート。
【請求項２】
シート状基板の少なくとも片面に１層以上の塗工層を設けた湿式電子写真用記録シートにおいて、該塗工層中に、変性澱粉及びＰＶＡからなる群より選択され、１２〜１９の溶解度パラメーターを有する少なくとも１つの接着剤成分を、該接着剤成分全体の２０〜１００質量％の比率で使用していることを特徴とする湿式電子写真用記録シート。
【発明の詳細な説明】
【技術分野】
【０００１】
本発明は、湿式電子写真用記録シートに関するものであり、さらに詳しくは、湿式トナーを使った湿式電子写真方式を用いて印刷した際に、優れたトナー定着性および転移性を有する湿式電子写真用記録シートに関するものである。
【背景技術】
【０００２】
電子写真方式を用いて印刷する用途は、端末ＰＣ用プリンター、ファックス、または複写機に留まらず、多品種小ロット印刷、可変情報印刷などを可能とする、いわゆるオンデマンド印刷分野でも実用化が進み、技術的進展が目覚しい。近年では印刷速度向上に伴い、印刷部数が従来オフセット、グラビアなどの印刷でまかなわれていた領域に達しはじめた。
【０００３】
電子写真印刷は可変情報を扱えるのがメリットであるが、オフセットやグラビア印刷は長年の技術蓄積により非常に高品質の印刷を、安価な価格で達成しているため、品質面、価格面では劣っていた。そのため、印刷機械、印刷用紙の両面から高画質化、高速化、省電力化、そして低コスト化へ向けた技術開発が一段と進められている。印刷物には、より高精細で、色再現性の良さが求められているが、これは高速化、低コスト化とは相反する部分があり、トナーや印刷機械の性能はもちろんのこと、電子写真用記録シートに関してもトナー定着性、転移性、色再現性、走行性など、さらに厳しい品質要望が集まっている。
【０００４】
このような電子写真印刷方式のうち、乾式電子写真方式は、事務用複写機などに代表される方式で、画像を形成するトナーは、顔料と合成樹脂からなる固体粉末トナーを使用する。画像形成の方法は、コロナ帯電によって発生させた静電画像にトナーを吸着させ、このトナーを被転写物に加熱圧着する方式で印刷を行う。ところが、この方式はトナーを微細化すると周辺環境に飛散しやすくなり、これを吸入した場合健康上の問題を起こすため作業環境の悪化、さらに印刷物を汚すなどの問題が生じる。このため固体粉末トナーを微細化するには限界があり、高解像度が得られにくい。さらには被転写物の厚さが不均一なことから、コロナ放電による被転写物面の電荷密度にばらつきが生じ、非画線部に、かぶりと呼ばれる好ましくない画像が生じたり、ある程度高い温度で溶融固化しなければならないなどの多くの問題がある。
【０００５】
一方、可変情報を扱える他の有望な印刷方式にはインクジェット方式がある。インクジェット方式は、細かなインク滴を被転写物表面に噴出し、画像を形成する方式である。近年の技術進歩は凄まじく、非常に高画質となり、弱点であった耐候性も顔料タイプのインクの出現により大幅に改善されてきた。しかし、オフセット印刷などと比べてしまうと、印刷速度が遅く、高画質を得るためには比較的高価な専用紙を使用しなければならないという問題がある。
【０００６】
そこで、オンデマンド印刷領域で、可変情報を扱え、高画質、高速、コストなどの条件を満たすことを考えた場合、各種印刷方式の中でも、湿式電子写真方式が最も有望な方式である。これは湿式電子写真方式が、液体媒体中にトナーを分散させるため、粉体の飛散などが問題とならず、乾式電子写真方式に比べてトナーを１／１０以上まで微細化できること、すなわちドットを微細にできることに加えて、色材として顔料を使用できるために耐候性や耐水性の問題がないことなどの理由による。
【０００７】
湿式トナーは、ブランケットロールからシートに画像を転写するときに電荷などを利用しない。湿式トナーの印刷用シートの接着性がブランケットロールよりも高いことを利用して画像を転写させる。つまり、ブランケットロールからの湿式トナーの剥離能力が重要となり接着能力を必要以上に高くできない。
【０００８】
このため、湿式電子写真方式の印刷の場合、シートの種類によっては印刷をしても十分なトナー強度が得られなかったり、トナー粒子が十分にシートに転写しないと言う欠点がある。このような問題を解決するため、原紙中の灰分量を規定し、かつ表面にジルコニウムを塗布したり（例えば、特許文献１）、表面平滑性とサイズ剤を工夫したりしている例がある（例えば、特許文献２）。これらは、普通紙（非塗工）タイプの印刷用紙に対して有効である。
【０００９】
ところが、印刷用塗工シートの場合、上記手法は通用せず、また市販印刷用紙で湿式電子写真印刷方式に対し十分なトナー適性を持つ物は皆無である。この問題を解決するために、顔料やバインダーの種類とバインダーの配合量を規定することによって解決しようとしている例がある（例えば、特許文献３）。しかし、実際には、湿式トナーの定着性や転移性はさまざまな物質が複雑に関係したシート表面の物理的、化学的性質に大きく左右されており、このような手法だけでトナー定着性および転移性の向上を充分成し遂げることは難しいといえる。
【００１０】
シートの種類を選ばずに湿式電子写真印刷適性を与えるための手段として、一般に知られている、サファイア処理と呼ばれている手段があるが、この手法はシートの作成において後工程を必要とするためコスト的に見合わない。また、経時でシートが黄色くなると言う欠点を持つ。
【００１１】
これらの問題を解決するために、塗工層表面の湿式トナーと相互作用できるエリアをコントロールすることによって湿式トナー適性をもった電子写真用記録シートの作成を達成させた例がある（例えば、特許文献４）。しかし、この手法は、白紙光沢や印刷光沢を高める上で非常に有用な顔料である、プラスチック顔料を含む塗工層への適応が難しい。これは、プラスチック顔料が湿式トナーの接着樹脂成分との濡れ性に乏しく、比表面積に関わらず接着に関わることができないためである。このため、従来技術では、プラスチック顔料を含んだ塗工層を有する場合、塗工層表面を湿式トナーへの適性を持たすようにコントロールすることが難しかった。
【先行技術文献】
【特許文献】
【００１２】
【特許文献１】特開平１０−１７１１４６号公報
【特許文献２】特開平１０−１７１１４８号公報
【特許文献３】特開平９−２８１７３９号公報
【特許文献４】特開２００２−３４３２３７号公報
【発明の概要】
【発明が解決しようとする課題】
【００１３】
今後の印刷物の高品位化を達成し、さらに高速印刷、後工程の操業性を考え合わせると、湿式トナーとの定着性に優れた湿式電子写真用記録シートは強く求められる。
【００１４】
そこで、本発明の目的は、湿式トナーを使った湿式電子写真方式を用いて印刷した際に、優れたトナー定着性および転移性を有する湿式電子写真用記録シートを提供するものである。
【課題を解決するための手段】
【００１５】
本発明者は、上記の問題を解決すべく鋭意研究した結果、本発明の湿式電子写真用記録シートを発明するに至った。
【００１６】
第１の発明における湿式電子写真用記録シートは、シート状基板の少なくとも片面に１層以上の塗工層を設けた湿式電子写真用記録シートにおいて、該塗工層中に、湿式トナーの溶融樹脂成分の溶解度パラメーターとの差が８以内の溶解度パラメーターを有する顔料以外の少なくとも１つの材料を、該塗工層固形分全体の０．５〜５０．０質量％の比率で含有することを特徴とするものである。
【００１７】
上記本発明において、前記比率が１．０〜１５．０質量％であることが好ましい。
【００１８】
また、上記本発明において、該塗工層中に、湿式トナーの溶融樹脂成分の溶解度パラメーターとの差が５以内の溶解度パラメーターを有する顔料以外の少なくとも１つの材料を、該塗工層固形分全体の１．５〜５．０質量％の比率で含有していることを特徴とすることが好ましい。
【００１９】
また、第２の発明における湿式電子写真用記録シートは、シート状基板の少なくとも片面に１層以上の塗工層を設けた湿式電子写真用記録シートにおいて、該塗工層中に、湿式トナーの溶融樹脂成分の溶解度パラメーターとの差が８以内の溶解度パラメーターを有する接着剤成分の少なくとも１つを、該接着剤成分全体の２０〜１００質量％の比率で使用していることを特徴とするものである。
【００２０】
上記本発明において、該塗工層中に、湿式トナーの溶融樹脂成分の溶解度パラメーターとの差が５以内の溶解度パラメーターを有する接着剤成分の少なくとも１つを、該接着剤成分全体の３０〜５０質量％の比率で使用していることを特徴とすることが好ましい。
【発明を実施するための形態】
【００２１】
以下、本発明の湿式電子写真用記録シートについて、詳細に説明する。
［第１および第２の発明］
本発明者は、湿式電子写真方式におけるトナーの湿式電子写真用記録シートへの定着性について研究を重ねた結果、湿式トナーの定着性や転移性には他の印刷方式とは全く異なった塗工紙物性が必要であることを見いだした。すなわち、塗工紙表面への湿式トナーへの濡れ性が定着性に大きく影響していることを見いだした。
【００２２】
これには、湿式トナーの接着機構が関わっている。湿式トナーの液体成分の大部分は石油系溶剤である。石油系溶剤は印刷時の熱による蒸発やシートへの吸収によって失われるので接着や転移には関与しない。接着や転移の主役になるのは接着剤として働く樹脂である。この樹脂はブランケットロールで画像を形成した段階でロールの熱によって溶融している。そしてシートと接触するとシートへ転移、固化、定着する。この作用がスムーズに働くためにはシート表面と溶融樹脂との相互作用が十分である必要がある。
【００２３】
シート表面と溶融樹脂の相互作用の高さには、シート表面と溶融樹脂との濡れ性が関わる。溶融した樹脂がシートのミクロな凹凸にスムーズに入り込むことが必要不可欠である。これによって両者の分子間相互作用が広い範囲で働き、つまりは、トナーがシートに十分に転写する。さらには溶融樹脂が固化した段階でアンカー効果が強く働きトナーの定着が十分に起こる。
【００２４】
通常、シートの塗工層の顔料成分への溶融樹脂の濡れ性は十分であるが、一般的な塗工層に含まれる他の配合物がこれを阻害する要因として働く。例えばプラスチック接着剤は溶融樹脂成分をはじき、ミクロな凹凸に入り込むのを阻害する。一方、澱粉のような多価水酸基はこういった阻害は起こしにくい。このような各種材料と溶融樹脂成分の濡れ性を判断する指標に溶解度パラメーターがある。略してＳＰ値とも言う。溶解度パラメーターは、下記数式１で定義される各物質固有の量である。
δ＝（ΔＨ／Ｖ）１／２                                                （数式１）
塗工用シートの塗工層に代表的に用いられる材料のＳＰ値を例示すると、水２３．４、ＳＢＲラテックス８．０〜９．０、ポリスチレン９．１、でんぷん１５〜１６、ポリビニルアルコール（ＰＶＡ）１８．４、エチレンビニルアルコール（ＥＶＡ）１１〜１３である。ただし、これらの値は修飾される官能基によって大きく変化する。例えば、エーテル１４．５、エステル１５．５、カルボニル１９．６、アミン２１．１、アルコール２６．７、アミド２９．０、であり、これらの存在比によってＳＰ値は大きく変化する。また、ＰＶＡはケン化度によって、変性澱粉や変性セルロースはその変性の仕方や度合いによってＳＰ値が変化する。
【００２５】
湿式トナーの溶融樹脂成分として用いられる樹脂は、アミノ基やカルボキシル基を分子内に高い含有率で持つものが多く、そのＳＰ値は２０前後であることが多い。
【００２６】
物質間の溶解度パラメーターの値が近いほど先に述べた濡れ性は良くなる。離れるほど相溶性がなくなりはじくことになる。溶融樹脂成分のシート表面のミクロな凹凸へのスムーズな浸透を行わせるためには溶融樹脂成分の溶解度パラメーターの平均値と顔料以外の材料の溶解度パラメーターの差が８以内であることが好ましい。さらに好ましくは差が５以内であると良い。
【００２７】
顔料以外のすべての材料がこの範囲である必要はなく、塗工層の０．５〜５０質量％含まれているとよい。好ましくは１．０〜１５．０質量％、さらに好ましくは１．５〜５．０である。０．５質量％を下回るとはじきがひどくなり、５０質量％を上回ると塗工層の塗布段階で塗工液の粘度がひどく高くなり、塗布できないか、できても操業速度がひどく遅く、コストが高くなってしまう。さらには、顔料以外の成分が多すぎ、顔料の表面がほとんど露出しない状態となるので定着性や転移性が不適となる。浸透効果とシート製造操業性の最もバランスの取れた範囲が１．５〜５．０質量％である。溶解度パラメーター値の差が５以内、含有量が１．５〜５．０質量％であることを同時に満たすとさらに高い効果が発現される。
【００２８】
ところで、塗工層内各種成分の中でも接着剤は、顔料の表面を覆うため、溶融樹脂成分のミクロな凹凸への浸透を阻害する効果が特に強い。この接着剤が溶解度パラメーター値で溶融樹脂成分と差が８以内であると、湿式トナーへの適性がさらに高くなる。好ましくは５以内である。効果的な塗工層を得るためには接着剤成分全体の２０〜１００質量％がこの範囲であると良い。好ましくは３０〜５０質量％である。２０質量％を下回った場合はさらに良いと特記するほどの効果は得られない。塗工層の強度や製造時の操業性を考えた場合は溶解度パラメーター値の離れたプラスチック接着剤を用いることが好ましく、こういったバランスを考えた場合、接着剤成分の３０〜５０質量％が該当成分であるのが最もバランスの取れた範囲といえる。溶解度パラメーター値の差が５以内、含有量が３０〜５０質量％であることを同時に満たすと最も高い効果が発現される。
【００２９】
湿式トナー受理層である塗工量は、５ｇ/ｍ２以上塗工することによってシート状基材の表面を隙間なく覆うことができ、好ましくなる。しかし、４０ｇ/ｍ２を超えると塗工層の強度の問題が生じる。ゆえにこの範囲の塗工量の塗工層を最上層に設けることが本発明を有効に利用する上で重要となる。
【００３０】
上記各発明における湿式電子写真用記録シートについては、湿式電子写真用記録シートとしての使用に留まらず、乾式電子写真用記録シート、オフセット印刷用シート、インクジェット用シート、熱転写用シートなどの他の印刷方式に使用することもできる。
【００３１】
続いて、上記各発明における湿式電子写真用記録シートに共通する項目につき、以下に説明する。
【００３２】
本発明に用いられる湿式電子写真用記録シートの基材としては、木材パルプ、綿、麻、竹、サトウキビ、トウモロコシ、ケナフなどの植物繊維、羊毛、絹などの動物繊維、レーヨン、キュプラ、リヨセルなどのセルロース再生繊維、アセテートなどの半合成繊維、ポリアミド系繊維、ポリエステル系繊維、ポリアクリロニトリル系繊維、ポリビニルアルコール系繊維、ポリプロピレン系繊維、ポリ塩化ビニリデン系繊維、ポリウレタン系繊維などの化学繊維、ガラス繊維、金属繊維、炭素繊維などの無機繊維をシート状にしたもの、またはその上に樹脂フィルム層を設けたものが使用される。
【００３３】
各繊維をシート状にする製法としては、一般的な抄紙工程、湿式法、乾式法、ケミカルボンド、サーマルボンド、スパンボンド、スパンレース、ウォータージェット、メルトブロー、ニードルパンチ、ステッチブロー、フラッシュ紡糸、トウ開維などの各工程から一つ以上が適宜選ばれる。
【００３４】
また、これらの繊維には、軽質炭酸カルシウム、重質炭酸カルシウム、タルク、クレー、カオリン、二酸化チタン、水酸化アルミなどの各種填料、接着剤、サイズ剤、定着剤、歩留り剤、紙力増強剤などの各種配合剤を各工程、各素材に合わせて好適に配合する。
【００３５】
さらには、これらの繊維シートの上に樹脂コート層を設ける場合もある。
【００３６】
その他の基材としては、上質紙、中質紙、色上質、書籍用紙、キャスト用紙、微塗工紙、軽量コート紙、コート紙、アート紙、中質コート紙、グラビア用紙、インディア紙、コートアイボリー、ノーコートアイボリー、アートポスト、コートポスト、ノーコートカード、特板、コートボール、トレーシングペーパー、タイプ紙、ＰＰＣ用紙、ＮＩＰ用紙、連続伝票用紙、フォーム用紙、複写紙、ノーカーボン紙、感熱紙、インクジェット用紙、熱転写用紙、合成紙、などの紙や板紙、不織布、または各種樹脂やプラスチック、金属をフィルム状に成形したものも含まれる。
【００３７】
塗工する前の基材は、必要とする密度、平滑度、透気度を得るために各種表面処理やカレンダー処理を施す場合がある。
【００３８】
本発明において、塗工層に用いられる顔料は、特に限定されるものではなく、例えば、無機顔料としては、各種カオリン、タルク、重質炭酸カルシウム（粉砕炭酸カルシウム）などの精製した天然鉱物顔料、軽質炭酸カルシウム（合成炭酸カルシウム）、炭酸カルシウムと他の親水性有機化合物との複合合成顔料、サチンホワイト、リトポン、酸化チタン、シリカ、アルミナ、水酸化アルミニウム、酸化亜鉛、炭酸マグネシウム、焼成カオリンなど、有機顔料としては、プラスチック顔料などが挙げられる。
【００３９】
塗工液に用いられる接着剤としては、天然植物から精製した澱紛、ヒドロキシエチル化澱粉、酸化澱紛、エーテル化澱紛、りん酸エステル化澱粉、酵素変性澱紛やそれらをフラッシュドライして得られる冷水可溶性澱粉、デキストリン、マンナン、キトサン、アラビノガラクタン、グリコーゲン、イヌリン、ペクチン、ヒアルロン酸、カルボキシメチルセルロース、ヒドロキシエチルセルロースなどの天然多糖類およびそのオリゴマーさらにはその変性体が挙げられる。
【００４０】
さらに、カゼイン、ゼラチン、大豆蛋白、コラーゲンなどの天然タンパク質およびその変性体、ポリ乳酸、ペプチドなどの合成高分子やオリゴマーが挙げられる。
【００４１】
加えて、スチレン−ブタジエン系、アクリル系、ポリ酢酸ビニル、エチレン酢酸ビニルなどの各種共重合体ラテックス、ポリビニルアルコール、変性ポリビニルアルコール、ポリアクリル酸ナトリウム、ポリエチレンオキシド、ポリアクリルアミド、ユリアまたはメラミン／ホルマリン樹脂、ポリエチレンイミン、ポリアミドポリアミン／エピクロルヒドリンなどの水溶性合成物などが挙げられる。
【００４２】
これらは一種以上で使用することができる。この他、公知の天然、合成有機化合物を使用することは特に限定されない。
【００４３】
また、塗工液に用いられる増粘剤としては、カルボキシメチルセルロース、アルギン酸ソーダ、メチルセルロース、ヒドロキシエチルセルロース、カゼイン、ポリアクリル酸ソーダなどの水溶性高分子、ポリアクリル酸塩、スチレンマレイン酸無水共重合体などの合成重合体、珪酸塩などの無機重合体などが挙げられる。
【００４４】
また、必要に応じて、分散剤、消泡剤、耐水化剤、着色剤などの通常使用されている各種助剤、およびこれらの各種助剤をカチオン化したものが好適に用いられる。
【００４５】
本発明において、塗工層を塗工する方法は、特に限定されるものではなく、サイズプレス、ゲートロール、シムサイザーなどの各種フィルムトランスファーコーター、エアーナイフコーター、ロッドコーター、ブレードコーター、ダイレクトファウンテンコーター、スプレーコーター、キャストコーターなどの各方式を適宜使用する。
【００４６】
さらに、一連の操業で、塗工、乾燥された塗工紙は要求される、密度、平滑度、透気度、外観を得るために、必要に応じてカレンダー処理などの各種仕上げ処理が施される。
【００４７】
実施例
以下に、本発明の実施例を挙げて説明するが、本発明はこれらの実施例に限定されるものではない。また、実施例において示す「部」および「％」は、特に明示しない限り、質量部および質量％を示す。
［第１の発明］
実施例１〜１６および比較例１〜４
下記の配合にて、実施例１〜１６および比較例１〜４の湿式電子写真用記録シートを作製した。
＜原紙配合＞
ＬＢＫＰ（濾水度３３０〜４４０ｍｌｃｓｆ）                      ７０部
ＮＢＫＰ（濾水度３９０〜４９０ｍｌｃｓｆ）                      ３０部
＜内添薬品＞
軽質炭酸カルシウム（＊原紙中灰分で表示）                        ＊８部
市販カチオン化澱粉                                            １．０部
市販カチオン系ポリアクリルアミド歩留まり向上剤              ０．０３部
パルプ、内添薬品を上記の配合で調製し、坪量７０ｇ/ｍ２の原紙を抄造した。
【００４８】
この原紙に対して、サイズプレスにより両面０．８０ｇ/ｍ２の酸化澱粉を付着させ塗工用原紙を得た。
＜塗工液の配合＞
下記に表１に記載以外の配合を示す。その他に関しては表１のとおりである。溶媒は水またはエチルアルコール、およびそれらの混合溶媒を使用した。なお、分散剤やＣＭＣ、水酸化ナトリウムは量が少なく、塗工層としての溶解度パラメーターの値には影響がないものと見なすことができる。
市販炭酸カルシウム顔料                                        １００部
市販ポリアクリル酸系分散剤                                      適当量
市販スチレンブタジエン系ラテックス
（平均粒子径１００ｎｍ、ゲル含有量４０％、Ｔｇ５℃）      １０部
市販カルボキシメチルセルロース系増粘剤（ＣＭＣ）            ０．０１部
水酸化ナトリウムにてｐＨ９．６に調整
【００４９】
【表１】
0004903730.tif 000002
【００５０】
上記の各種塗工液を調製し、ファウンテン／ブレードコーターで７ｇ/ｍ２の塗工量で塗工し、スーパーカレンダー処理を施して湿式電子写真用記録シートを得た。
【００５１】
上記の実施例１〜１６および比較例１〜４により得られた湿式電子写真用記録シートについて、上述した測定方法により測定し、その評価結果を表２に掲げた。なお、印刷に使用したインクの溶融樹脂成分の溶解度パラメーターの平均値は２０である。
【００５２】
１．印刷
湿式電子写真用転写機としてＩｎｄｉｇｏ社製「Ｅ−ｐｒｉｎｔ１０００」を使って印刷を行った。評価に使用するための印刷画像としては、ブラック、シアン、マゼンタ、イエローの各４色についてベタ印字部があるような画像を出力するようにした。ベタ印字部の印刷面積としては、最低でも一辺が３ｃｍ以上の四角形になるようにした。
【００５３】
上記で述べたように「Ｅ−ｐｒｉｎｔ１０００」によって印刷したブラック、シアン、マゼンタ、イエローの各色のベタ印刷部について以下のような定着評価を行った。
２．テープ剥離
印刷後、２４時間経過した印刷サンプルに幅１８ｍｍのニチバン社製セロハン粘着テープ「セロテープ（登録商標）  Ｎｏ．４０５」を各色の印刷部に貼りむらが無いように貼りつけ、１８０度剥離で約５ｍｍ／秒の速さでゆっくりとテープを剥がした。剥離後のトナーの紙への定着度合いを目視により判定し、以下の基準で５段階評価を行った。「△」以上を発明の対称とした。
◎：各色共にトナーが紙の上に大部分残っている。
○：各色共にトナーが残っているが、テープ剥離後の印刷部の印刷濃度が下がるのがわかる。
△：一部の色でトナーが紙から剥がれ、印刷部に白く抜けた部分がある。
×：各色共にトナーが紙から剥がれ、印刷部の白く抜けた部分が目立つ。
３．こすれ
こすれ評価は、ＪＩＳ  Ｐ８１４７「紙および板紙の摩擦係数試験方法」の水平法を応用した。各実施例および比較例について、水平板には、白紙の湿式電子写真用記録シートを取り付け、おもりには、上記の印刷機で印刷された印刷部がある該記録シートを取り付けた。そして、印刷部がある該転写紙をおもりに貼りつける場合、印刷部の印刷された面が、水平板に取り付けられた白紙の該記録シートと擦りあうようにした。
【００５４】
以上のように、試験片を水平板、おもりに貼りつけた後は、ＪＩＳ  Ｐ８１４７に記載されている条件でおもりを水平板の上で滑らせる。「摩擦試験」においては、一つの試験片の組み合わせで一度だけ、水平板上でおもりを滑らせるが、本評価においては、一つの試験片の組み合わせで５０回、おもりを水平板の上で滑らせた。使用した試験片は印刷後２４時間経過したものを使用した。
【００５５】
その後、おもりに取り付けられた印刷部を観察し、紙同士の擦れによるトナーの脱落度合いを観察した。印刷部のトナーの残り具合いを目視により判定し、以下の基準で４段階評価を行った。「△」以上を発明の対称とした。
◎：各色共に印刷部の濃度低下がほとんど認められない。
○：各色共にわずかながら印刷濃度が下がるのがわかる。
△：各色共に印刷濃度が下がるのがわかる。
×：各色共に印刷濃度が下がるのがわかり、部分的に白く抜けた部分がある。
４．消しゴム剥離
印刷後、２４時間後に各色の印刷部を未使用消しゴム「トンボ鉛筆、ＰＥー０１Ａ」の角を利用して、均一の力で５往復させた。往復後のトナーの紙への定着度合いを目視により判定し、以下の基準で４段階評価を行った。「○」以上を発明の対称とした。
◎：各色共にトナーが紙から剥離しない。
○：一部に紙から剥離するトナーが存在するが２割未満である。
△：５割未満でトナーが紙から剥がれ、一部に白く抜けた部分がある。
×：各色とも紙からトナーが容易に剥がれ、白く抜けた部分が目立つ。
５．転移性
湿式電子写真用転写機としてＩｎｄｉｇｏ社製「Ｅ−ｐｒｉｎｔ１０００」を使って印刷を行った後、プリントクリーナーで掃除を行い、プリントクリーナーの汚れ方で転移性を判断した。「△」以上を発明の対象とした。
◎：全く汚れない。
○：ごく小さい汚れが付着する。
△：小さい汚れが付着する。
×：はっきりと汚れる。
６．操業性
塗工時の塗工しやすさを官能的に評価した。「△」以上を発明の対象とした。
「◎」：調液後、非常にスムーズに塗工できる。
「○」：調液後、そのままスムーズに塗工できる。
「△」：調液後、何かしらの対策を行えば塗工する。
「×」：塗工不可能か、ほとんど塗工できない。
【００５６】
【表２】
0004903730.tif 000003
【００５７】
＜評価結果＞
比較例１、２のように湿式トナーの溶融樹脂成分の平均溶解度パラメーター値との差が８以内の溶解度パラメーター値を持つ顔料以外の材料を既定値以上含まないと湿式トナー適性はほとんどない。それに対して、実施例１およびその他の実施例のように０．５質量％以上含むことによって湿式トナー適性が得られることがわかる。一方、実施例７および比較例４からわかるように、５０質量％を超えると操業性がひどくなり、適性を持たなくなる。実施例２、３および５、６を比較してわかるように、該当化合物が１．５〜１５．０質量％の範囲内であると好ましい結果が得られる。実施例４と比較例３から、溶解度パラメーター値の差が８以上になると湿式トナー適性がなくなる。実施例８〜１６を比較してわかるように、溶解度パラメーター値の差が５以内、かつ１．５〜１５質量％では、さらに好ましい結果を得る。
［第２の発明］
実施例１７〜２９
上記の実施例１〜１６および比較例１〜４により作製したと同様の塗工用原紙に対して、以下の塗工液を調製し、ファウンテン／ブレードコーターを用いて塗工量７ｇ/ｍ２を上記塗工用原紙に塗工し、スーパーカレンダー処理を施して実施例１７〜２９の湿式電子写真用記録シートを得た。
＜塗工液の配合＞
下記表３に記載以外の配合を示す。その他に関しては表３のとおりである。変性澱粉は、天然コーンスターチをＤＭＦ／無水酢酸／ピリジンによるアセチル化処理により各値の溶解度パラメーターのものを合成した。ＰＶＡなどは市販品（ケン化度１００％）、プラスチック接着剤はスチレンブタジエン系ラテックス接着剤（平均粒子径１００ｎｍ、ゲル含有量４０％、Ｔｇ５℃）を使用。溶媒は水またはエチルアルコール、およびそれらの混合溶媒を使用した。なお、分散剤やＣＭＣ、水酸化ナトリウムは量が少なく、塗工層としての溶解度パラメーターの値には影響がないものと見なすことができる。
市販炭酸カルシウム顔料                                        １００部
市販ポリアクリル酸系分散剤                                      適当量
市販カルボキシメチルセルロース系増粘剤（ＣＭＣ）            ０．０１部
水酸化ナトリウムにてｐＨ９．６に調整
【００５８】
【表３】
0004903730.tif 000004
【００５９】
上記実施例により得られた湿式電子写真用記録シートについて、上述した測定方法により測定し、その評価結果を表４に掲げた。
【００６０】
【表４】
0004903730.tif 000005
【００６１】
＜評価結果＞
実施例１７〜１９を較べた場合、接着剤含有比率中の該当化合物の量が２０質量％では好ましい結果が得られ、さらに、実施例２０〜２９のように該当化合物の接着剤含有比率が３０〜５０質量％、かつ溶解度パラメーター値の差が５以内では特に優れた湿式トナー適性を有することがわかる。これらのように、本発明で規定するように湿式電子写真用記録シートを作製することにより、優れた結果が得られることがわかる。
【産業上の利用可能性】
【００６２】
以上より、上記第１〜第２の発明における湿式電子写真用記録シートは、湿式トナーを使った湿式電子写真方式を用いて印刷した際に、優れたトナー定着性および転移性を有する湿式電子写真用記録シートを得ることができる。